(57)【要約】【課題】本発明は、耐水接着性に優れるプライマー組成物を提供することを課題とする。【解決手段】（メタ）アクリル粒子を含有する（メタ）アクリル系エマルジョンを含有するプライマー組成物であって、上記（メタ）アクリル粒子が、（メタ）アクリロイル基を有する重合性モノマー（ａ）を重合させて得られる所定の（メタ）アクリル系ポリマー（Ａ）からなる粒子であり、上記（メタ）アクリル粒子の含有量が、組成物の総質量に対して１５質量％以上６０質量％以下である、プライマー組成物。【選択図】なし【特許請求の範囲】
【請求項１】
（メタ）アクリル粒子を含有する（メタ）アクリル系エマルジョンを含有するプライマー組成物であって、
前記（メタ）アクリル粒子が、（メタ）アクリロイル基を有する重合性モノマー（ａ）を重合させて得られる（メタ）アクリル系ポリマー（Ａ）からなる粒子であり、
前記（メタ）アクリル系ポリマー（Ａ）が、（メタ）アクリル酸アルキルエステルモノマー（ａ１）に由来する繰り返し単位（Ａ１）と、ヒドロキシ基を有するヒドロキシ基含有重合性モノマー（ａ２）に由来する繰り返し単位（Ａ２）と、アミノ基を有するアミノ基含有重合性モノマー（ａ３）に由来する繰り返し単位（Ａ３）と、アルコキシシリル基を有するアルコキシシリル基含有重合性モノマー（ａ４）に由来する繰り返し単位（Ａ４）とを有し、かつ、前記アミノ基含有重合性モノマー（ａ３）が有する前記アミノ基がリン酸類およびホスホン酸類からなる群から選択される少なくとも一種の酸成分でイオン化されている、ポリマーであり、
前記（メタ）アクリル粒子の含有量が、組成物の総質量に対して１５質量％以上６０質量％以下である、プライマー組成物。
【請求項２】
前記酸成分がリン酸である、請求項１に記載のプライマー組成物。
【請求項３】
前記アミノ基含有重合性モノマー（ａ３）に対する前記酸成分のモル比が０．２〜１．３である、請求項１または２に記載のプライマー組成物。
【請求項４】
前記（メタ）アクリル酸アルキルエステルモノマー（ａ１）に由来する繰り返し単位（Ａ１）に対する前記ヒドロキシ基含有重合性モノマー（ａ２）に由来する繰り返し単位（Ａ２）のモル比（Ａ２／Ａ１）が０．１〜０．５である、請求項１〜３のいずれかに記載のプライマー組成物。
【請求項５】
前記（メタ）アクリル酸アルキルエステルモノマー（ａ１）に由来する繰り返し単位（Ａ１）に対する前記アミノ基含有重合性モノマー（ａ３）に由来する繰り返し単位（Ａ３）のモル比（Ａ３／Ａ１）が０．０３〜０．３である、請求項１〜４のいずれかに記載のプライマー組成物。
【請求項６】
前記（メタ）アクリル酸アルキルエステルモノマー（ａ１）に由来する繰り返し単位（Ａ１）に対する前記アルコキシシリル基含有重合性モノマー（ａ４）に由来する繰り返し単位（Ａ４）のモル比（Ａ４／Ａ１）が０．０１〜０．１である、請求項１〜５のいずれかに記載のプライマー組成物。
【請求項７】
下地と防水材とを密着させるために使用される、請求項１〜６のいずれかに記載のプライマー組成物。
【請求項８】
前記防水材がウレタン防水材である、請求項７に記載のプライマー組成物。
【請求項９】
前記下地が無機系硬質素材である、請求項７または８に記載のプライマー組成物。
【発明の詳細な説明】
【技術分野】
【０００１】
本発明は、プライマー組成物に関する。
【背景技術】
【０００２】
一般的に、建築用シーリング材（例えば、防水材など）をモルタルのような無機系硬質素材等の被着体と接着させるためには、被着体にプライマーを塗布することが必要である。
現在、環境汚染をできるだけ少なくし、作業者への安全衛生をより一層向上させるために水系プライマーの開発が求められている。
【０００３】
例えば、特許文献１には、アクリル系エマルジョンを含有するシーリング材用水系プライマー組成物が記載されており（［請求項５］）、また、このアクリル系エマルジョンが、（メタ）アクリロイル基を有する重合性モノマー（Ａ）を重合開始剤である過硫酸塩（Ｂ）の存在下で重合させて得られるアクリル粒子を含有し、更に、この重合性モノマー（Ａ）が、（メタ）アクリル酸アルキルエステルモノマー（Ａ１）と、ヒドロキシ基を有するヒドロキシ基含有重合性モノマー（Ａ２）とを含むことが記載されている（［請求項１］）。
【先行技術文献】
【特許文献】
【０００４】
【特許文献１】特開２０１４−１７２９９２号公報
【発明の概要】
【発明が解決しようとする課題】
【０００５】
本発明者らは、特許文献１に記載されたプライマー組成物について検討したところ、耐水接着性については改善の余地があることが明らかとなった。
そこで、本発明は、耐水接着性に優れるプライマー組成物を提供することを課題とする。
【課題を解決するための手段】
【０００６】
本発明者らは、上記課題を解決するため鋭意検討した結果、（メタ）アクリロイル基を有する所定の重合性モノマーを重合させ、所定の酸成分を用いて自己乳化型とした（メタ）アクリル系ポリマーからなる（メタ）アクリル粒子を含有する（メタ）アクリル系エマルジョンを配合することにより、無機系硬質素材等の被着体との接着性、特に、耐水接着性が良好となることを見出し、本発明を完成させた。
すなわち、本発明者らは、以下の構成により上記課題が解決できることを見出した。
【０００７】
［１］  （メタ）アクリル粒子を含有する（メタ）アクリル系エマルジョンを含有するプライマー組成物であって、
上記（メタ）アクリル粒子が、（メタ）アクリロイル基を有する重合性モノマー（ａ）を重合させて得られる（メタ）アクリル系ポリマー（Ａ）からなる粒子であり、
上記（メタ）アクリル系ポリマー（Ａ）が、（メタ）アクリル酸アルキルエステルモノマー（ａ１）に由来する繰り返し単位（Ａ１）と、ヒドロキシ基を有するヒドロキシ基含有重合性モノマー（ａ２）に由来する繰り返し単位（Ａ２）と、アミノ基を有するアミノ基含有重合性モノマー（ａ３）に由来する繰り返し単位（Ａ３）と、アルコキシシリル基を有するアルコキシシリル基含有重合性モノマー（ａ４）に由来する繰り返し単位（Ａ４）とを有し、かつ、上記アミノ基含有重合性モノマー（ａ３）が有する上記アミノ基がリン酸類およびホスホン酸類からなる群から選択される少なくとも一種の酸成分でイオン化されている、ポリマーであり、
上記（メタ）アクリル粒子の含有量が、組成物の総質量に対して１５質量％以上６０質量％以下である、プライマー組成物。
［２］  上記酸成分がリン酸である、［１］に記載のプライマー組成物。
［３］  上記アミノ基含有重合性モノマー（ａ３）に対する上記酸成分のモル比が０．２〜１．３である、［１］または［２］に記載のプライマー組成物。
［４］  上記（メタ）アクリル酸アルキルエステルモノマー（ａ１）に由来する繰り返し単位（Ａ１）に対する上記ヒドロキシ基含有重合性モノマー（ａ２）に由来する繰り返し単位（Ａ２）のモル比（Ａ２／Ａ１）が０．１〜０．５である、［１］〜［３］のいずれかに記載のプライマー組成物。
［５］  上記（メタ）アクリル酸アルキルエステルモノマー（ａ１）に由来する繰り返し単位（Ａ１）に対する上記アミノ基含有重合性モノマー（ａ３）に由来する繰り返し単位（Ａ３）のモル比（Ａ３／Ａ１）が０．０３〜０．３である、［１］〜［４］のいずれかに記載のプライマー組成物。
［６］  上記（メタ）アクリル酸アルキルエステルモノマー（ａ１）に由来する繰り返し単位（Ａ１）に対する上記アルコキシシリル基含有重合性モノマー（ａ４）に由来する繰り返し単位（Ａ４）のモル比（Ａ４／Ａ１）が０．０１〜０．１である、［１］〜［５］のいずれかに記載のプライマー組成物。
［７］  下地と防水材とを密着させるために使用される、［１］〜［６］のいずれかに記載のプライマー組成物。
［８］  上記防水材がウレタン防水材である、［７］に記載のプライマー組成物。
［９］  上記下地が無機系硬質素材である、［７］または［８］に記載のプライマー組成物。
【発明の効果】
【０００８】
本発明によれば、耐水接着性に優れるプライマー組成物を提供することができる。
【発明を実施するための形態】
【０００９】
以下、本発明について詳細に説明する。
以下に記載する構成要件の説明は、本発明の代表的な実施態様に基づいてなされることがあるが、本発明はそのような実施態様に限定されるものではない。
なお、本明細書において、（メタ）アクリレートは、アクリレートまたはメタクリレートを表し、（メタ）アクリロイルは、アクリロイルまたはメタクリロイルを表し、（メタ）アクリルは、アクリルまたはメタクリルを表す。
また、本明細書において「〜」を用いて表される数値範囲は、「〜」の前後に記載される数値を下限値および上限値として含む範囲を意味する。
【００１０】
［プライマー組成物］
本発明のプライマー組成物は、（メタ）アクリル粒子を含有する（メタ）アクリル系エマルジョンを含有するプライマー組成物である。
本発明においては、上記（メタ）アクリル粒子は、（メタ）アクリロイル基を有する重合性モノマー（ａ）を重合させて得られる（メタ）アクリル系ポリマー（Ａ）からなる粒子である。
また、本発明においては、上記（メタ）アクリル系ポリマー（Ａ）は、（メタ）アクリル酸アルキルエステルモノマー（ａ１）に由来する繰り返し単位（Ａ１）と、ヒドロキシ基を有するヒドロキシ基含有重合性モノマー（ａ２）に由来する繰り返し単位（Ａ２）と、アミノ基を有するアミノ基含有重合性モノマー（ａ３）に由来する繰り返し単位（Ａ３）と、アルコキシシリル基を有するアルコキシシリル基含有重合性モノマー（ａ４）に由来する繰り返し単位（Ａ４）とを有し、かつ、上記アミノ基含有重合性モノマー（ａ３）が有する上記アミノ基がリン酸類およびホスホン酸類からなる群から選択される少なくとも一種の酸成分でイオン化されている、ポリマーである。
更に、本発明においては、上記（メタ）アクリル粒子の含有量は、組成物の総質量に対して１５質量％以上６０質量％以下である。
【００１１】
このような本発明のプライマー組成物は、無機系硬質素材等の被着体（例えば、モルタルなど）との接着性、特に、耐水接着性が良好となる。
これは、詳細には明らかではないが、（メタ）アクリル粒子を構成している（メタ）アクリル系ポリマーが、（メタ）アクリル酸アルキルエステルモノマー（ａ１）に由来する繰り返し単位（Ａ１）と、ヒドロキシ基を有するヒドロキシ基含有重合性モノマー（ａ２）に由来する繰り返し単位（Ａ２）と、アミノ基を有するアミノ基含有重合性モノマー（ａ３）に由来する繰り返し単位（Ａ３）と、アルコキシシリル基を有するアルコキシシリル基含有重合性モノマー（ａ４）に由来する繰り返し単位（Ａ４）とを有し、かつ、上記アミノ基含有重合性モノマー（ａ３）が有する上記アミノ基がリン酸類などの所定の酸成分でイオン化されていることにより、（メタ）アクリル系エマルジョンがカチオン性となり、無機系硬質素材（特にモルタル）との親和性が向上したためと考えられる。
以下、本発明のプライマー組成物が含有する各成分について詳述する。
【００１２】
〔（メタ）アクリル系エマルジョン〕
本発明のプライマー組成物が含有する（メタ）アクリル系エマルジョンは、分散質としての（メタ）アクリル粒子と、分散媒とを含有するエマルジョンである。
ここで、分散質である（メタ）アクリル粒子の相は、液相であっても固相であってもよい。すなわち、一般的には、液相である分散媒に液相である分散質が分散した系を「エマルジョン」といい、液相である分散媒に固相である分散質が分散した系を「サスペンション」というが、本発明においては、「エマルジョン」は「サスペンション」を含む概念とする。
また、分散媒は水系溶媒であれば特に制限されない。水系溶媒としては、例えば、水；水に可溶な有機溶媒を水に混合した混合溶媒；などが挙げられる。上記有機溶媒としては、例えば、アルコール；メチルエチルケトン（ＭＥＫ）のようなケトンが挙げられる。
【００１３】
＜（メタ）アクリル粒子＞
上記（メタ）アクリル粒子は、（メタ）アクリロイル基を有する重合性モノマー（ａ）を重合させて得られる（メタ）アクリル系ポリマー（Ａ）からなる粒子である。
（メタ）アクリル粒子の形状は、粒状であれば特に制限されない。
また、（メタ）アクリル粒子の平均粒子径は、例えば、０．０１〜０．６μｍとすることができる。なお、平均粒子径は、粒度径分布測定機（Ｎａｎｏｔｒａｃ  ＵＰＡ−ＥＸ１５０、日機装社製）を用いて測定することができる。
【００１４】
上記（メタ）アクリル系ポリマー（Ａ）は、（メタ）アクリル酸アルキルエステルモノマー（ａ１）に由来する繰り返し単位（Ａ１）と、ヒドロキシ基を有するヒドロキシ基含有重合性モノマー（ａ２）に由来する繰り返し単位（Ａ２）と、アミノ基を有するアミノ基含有重合性モノマー（ａ３）に由来する繰り返し単位（Ａ３）と、アルコキシシリル基を有するアルコキシシリル基含有重合性モノマー（ａ４）に由来する繰り返し単位（Ａ４）とを有し、かつ、上記アミノ基含有重合性モノマー（ａ３）が有する上記アミノ基がリン酸類およびホスホン酸類からなる群から選択される少なくとも一種の酸成分でイオン化されている、自己乳化型のポリマーである。
以下、各繰り返し単位を構成する各モノマーについて詳述する。
【００１５】
〈（メタ）アクリル酸アルキルエステルモノマー（ａ１）〉
（メタ）アクリル酸アルキルエステルモノマー（ａ１）は、（メタ）アクリル酸のアルキルエステルである。
また、（メタ）アクリル酸アルキルエステルモノマー（ａ１）において、エステル結合に結合するアルキル基（脂肪族炭化水素基）は特に制限されない。直鎖状、分岐状若しくは環状のいずれか、又はこれらの組合せであってもよい。
【００１６】
（メタ）アクリル酸アルキルエステルモノマー（ｂ１）としては、具体的には、例えば、メチル（メタ）アクリレート、エチル（メタ）アクリレート、プロピル（メタ）アクリレート、ブチル（メタ）アクリレート、へキシル（メタ）アクリレート、２−エチルヘキシル（メタ）アクリレート、シクロヘキシル（メタ）アクリレート、ブチルシクロヘキシル（メタ）アクリレート、ペンチル（メタ）アクリレート、オクチル（メタ）アクリレート、ノニル（メタ）アクリレートが挙げられる。
これらのうち、メチル（メタ）アクリレート、エチル（メタ）アクリレート、ブチル（メタ）アクリレート、２−エチルヘキシル（メタ）アクリレートが好ましく、メチル（メタ）アクリレート、２−エチルヘキシル（メタ）アクリレートがより好ましい。
【００１７】
本発明においては、（メタ）アクリル酸アルキルエステルモノマー（ｂ１）としては、上記で例示したものを１種単独で用いてもよく、２種以上を併用してもよい。
２種以上を併用する際の組み合わせとしては、メタクリル酸メチル（以下、「ＭＭＡ」とも略す。）とアクリル酸−２−エチルヘキシル（以下、「２ＥＨＡ」とも略す。）との組合せが好ましい。
ここで、アクリル酸−２−エチルヘキシルに対するメタクリル酸メチルのモル比（ＭＭＡ／２ＥＨＡ）が、１．４７０〜２．３１０であることが好ましく、１．６５０〜２．０３０がより好ましい。
【００１８】
〈ヒドロキシ基含有重合性モノマー（ａ２）〉
ヒドロキシ基含有重合性モノマー（ａ２）は、ヒドロキシ基と重合性官能基としての（メタ）アクリロイル基とを有する化合物である。
ヒドロキシ基含有重合性モノマー（ａ２）１分子が有するヒドロキシ基は、１個又は複数とすることができる。上記ヒドロキシ基は１個であることが好ましい。
ヒドロキシ基含有重合性モノマー（ａ２）１分子が有する（メタ）アクリロイル基は、例えば、（メタ）アクリロイルオキシ基であってもよい。
ヒドロキシ基と（メタ）アクリロイル基とは有機基（例えば、ヘテロ原子を有してもよい炭化水素基）を介して結合することが好ましい態様の１つとして挙げられる。有機基（ヘテロ原子、炭化水素基）は特に制限されない。
【００１９】
ヒドロキシ基含有重合性モノマー（ａ２）としては、具体的には、例えば、２−ヒドロキシエチル（メタ）アクリレート、２−ヒドロキシプロピル（メタ）アクリレート、４−ヒドロキシブチル（メタ）アクリレート、２−ヒドロキシヘキシル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロへキシル）メチルアクリレート、Ｎ−メチロール（メタ）アクリルアミド、Ｎ−ヒドロキシ（メタ）アクリルアミド、ビニルアルコール、アリルアルコール、２−ヒドロキシエチルビニルエーテル、４−ヒドロキシブチルビニルエーテル、ジエチレングリコールモノビニルエーテル等が挙げられ、これらを１種単独で用いてもよく、２種以上を併用してもよい。
これらのうち、２−ヒドロキシエチル（メタ）アクリレート（以下、「ＨＥＭＡ」とも略す。）が好ましい。
【００２０】
本発明においては、ウレタン防水材との耐水接着力がより向上する理由から、上記（メタ）アクリル粒子を構成する（メタ）アクリル系ポリマー（Ａ）は、上記（メタ）アクリル酸アルキルエステルモノマー（ａ１）に由来する繰り返し単位（Ａ１）に対する上記ヒドロキシ基含有重合性モノマー（ａ２）に由来する繰り返し単位（Ａ２）のモル比（Ａ２／Ａ１）が０．１〜０．５を満たしていることが好ましく、０．１０〜０．３０を満たしていることがより好ましい。
そのため、上記（メタ）アクリル酸アルキルエステルモノマー（ａ１）に対する上記ヒドロキシ基含有重合性モノマー（ａ２）のモル比（ａ２／ａ１）についても、０．１〜０．５であることが好ましく、０．１０〜０．３０であることがより好ましい。
【００２１】
〈アミノ基含有重合性モノマー（ａ３）〉
アミノ基含有重合性モノマー（ａ３）は、アミノ基と重合性官能基としての（メタ）アクリロイル基とを有する化合物である。
ここで、アミノ基とは、第１級のアミノ基（−ＮＨ２）、第２級のアミノ基（−ＮＨＲ）、および、第３級のアミノ基（−ＮＲ２）のいずれであってもよいが、第３級のアミノ基であることが好ましい。
【００２２】
アミノ基含有重合性モノマー（ａ３）としては、具体的には、例えば、２−（ジメチルアミノ）エチルアクリレート、２−（ジメチルアミノ）エチルメタクリレート、２−（ジエチルアミノ）エチルアクリレート、２−（ジエチルアミノ）エチルメタクリレート、２−（ｔｅｒｔ−ブチルアミノ）エチルメタクリレート、Ｎ，Ｎ−ジメチルアクリルアミド、Ｎ，Ｎ−ジエチルアクリルアミド、Ｎ，Ｎ−ジメチルアミノプロピルアクリルアミド等が挙げられ、これらを１種単独で用いてもよく、２種以上を併用してもよい。
これらのうち、２−（ジメチルアミノ）エチルメタクリレート（以下、「ＤＭＡＥＭＡ」とも略す。）、２−（ジエチルアミノ）エチルメタクリレート（以下、「ＤＥＡＥＭＡ」とも略す。）が好ましい。
【００２３】
本発明においては、エマルジョンの貯蔵安定性が向上する理由から、上記（メタ）アクリル粒子を構成する（メタ）アクリル系ポリマー（Ａ）は、上記（メタ）アクリル酸アルキルエステルモノマー（ａ１）に由来する繰り返し単位（Ａ１）に対する上記アミノ基含有重合性モノマー（ａ３）に由来する繰り返し単位（Ａ３）のモル比（Ａ３／Ａ１）が０．０３〜０．３を満たしていることが好ましく、０．０５〜０．２０を満たしていることがより好ましい。
そのため、上記（メタ）アクリル酸アルキルエステルモノマー（ａ１）に対する上記アミノ基含有重合性モノマー（ａ３）のモル比（ａ３／ａ１）についても、０．０３〜０．３であることが好ましく、０．０５〜０．２０であることがより好ましい。
【００２４】
〈アルコキシシリル基含有重合性モノマー（ａ４）〉
アルコキシシリル基含有重合性モノマー（ａ４）は、アルコキシシリル基と重合性官能基としての（メタ）アクリロイル基とを有する化合物である。
【００２５】
アルコキシシリル基含有重合性モノマー（ａ４）としては、具体的には、例えば、ビニルトリメトキシシラン、ビニルトリエトキシシラン、ビニルトリプロポキシシラン、ビニルメチルジメトキシシラン、ビニルメチルジエトキシシラン、ビニルメチルジプロポキシシシラン、γ−アクリロキシプロピルトリメトキシシラン、γ−アクリロキシプロピルトリエトキシシラン、γ−アクリロキシプロピルトリプロポキシシラン、γ−アクリロキシプロピルメチルジメトキシシラン、γ−アクリロキシプロピルメチルジエトキシシラン、γ−アクリロキシプロピルメチルジプロポキシシラン、γ−メタクリロキシプロピルトリメトキシシラン、γ−メタクリロキシプロピルトリエトキシシラン、γ−メタクリロキシプロピルトリプロポキシシラン、γ−メタクリロキシプロピルメチルジメトキシシラン、γ−メタクリロキシプロピルメチルジエトキシシラン、γ−メタクリロキシプロピルメチルジプロポキシシラン等が挙げられ、これらを１種単独で用いてもよく、２種以上を併用してもよい。
これらのうち、γ−メタクリロキシプロピルトリエトキシシラン、γ−メタクリロキシプロピルメチルジエトキシシランが好ましく用いられる。
【００２６】
本発明においては、無機系硬質素材との耐水接着力がより向上し、エマルジョンの貯蔵安定性が良好となる理由から、上記（メタ）アクリル粒子を構成する（メタ）アクリル系ポリマー（Ａ）は、上記（メタ）アクリル酸アルキルエステルモノマー（ａ１）に由来する繰り返し単位（Ａ１）に対する上記アルコキシシリル基含有重合性モノマー（ａ４）に由来する繰り返し単位（Ａ４）のモル比（Ａ４／Ａ１）が０．０１〜０．１を満たしていることが好ましく、０．０３〜０．０７を満たしていることがより好ましい。
そのため、上記（メタ）アクリル酸アルキルエステルモノマー（ａ１）に対する上記アルコキシシリル基含有重合性モノマー（ａ４）のモル比（ａ４／ａ１）についても、０．０１〜０．１であることが好ましく、０．０３〜０．０７であることがより好ましい。
【００２７】
本発明においては、上記（メタ）アクリル粒子を構成する（メタ）アクリル系ポリマー（Ａ）は、上述したモノマー（ａ１）〜（ａ４）に由来する繰り返し単位（Ａ１）〜（Ａ４）以外に、他のモノマー、すなわち、エチレン性不飽和結合を有する化合物に由来する繰り返し単位を有していてもよい。
上記エチレン性不飽和結合を有する化合物としては、例えば、オレフィン；スチレンのようなビニル性芳香族炭化水素化合物；などが挙げられる。
なお、上記（メタ）アクリル系ポリマー（Ａ）は、カルボキシ基を含む繰り返し単位を有していないことが好ましい。
【００２８】
上記（メタ）アクリル系ポリマー（Ａ）は、アミノ基含有重合性モノマー（ａ３）に由来する繰り返し単位（Ａ３）において、アミノ基がリン酸類およびホスホン酸類からなる群から選択される少なくとも一種の酸成分でイオン化されている、自己乳化型のポリマーである。
【００２９】
リン酸類としては、具体的には、例えば、リン酸（Ｈ３ＰＯ４）、亜リン酸等の無機リン酸；ポリリン酸、ピロリン酸等のリン酸重合体；リン酸ナトリウム、リン酸カリウム、リン酸アンモニウム、リン酸水素ナトリウム、リン酸水素カリウム、リン酸水素アンモニウム、リン酸二水素ナトリウム、リン酸二水素カリウム、リン酸二水素カルシウム等の無機リン酸塩；モノメチルリン酸、ジメチルリン酸、トリメチルリン酸、トリエチルリン酸、トリフェニルリン酸等のリン酸エステル類；等が挙げられる。
ホスホン酸類としては、具体的には、例えば、アミノメチルホスホン酸、フェニルホスホン酸（Ｃ６Ｈ７Ｏ３Ｐ）などが挙げられる。
これらのうち、リン酸類が好ましく、リン酸がより好ましい。
【００３０】
本発明においては、上述した酸成分の含有量は、上記アミノ基含有重合性モノマー（ａ３）に対するモル比で０．２〜１．３となる範囲であることが好ましく、０．５〜１．０となる範囲であることがより好ましい。
【００３１】
本発明においては、上記（メタ）アクリル粒子を構成する（メタ）アクリル系ポリマー（Ａ）の重量平均分子量（Ｍｗ）は、耐水接着性がより良好となる理由から、１０，０００以上が好ましく、１０，０００〜１００，０００がより好ましい。
なお、（メタ）アクリル系ポリマー（Ａ）の重量平均分子量（Ｍｗ）は、テトラヒドロフランを溶媒とするゲル・パーミエーション・クロマトグラフィー（ＧＰＣ）によりポリスチレン換算で表される重量平均分子量である。
【００３２】
本発明においては、上記（メタ）アクリル粒子を構成する（メタ）アクリル系ポリマー（Ａ）の調製方法は特に限定されず、例えば、上述した（メタ）アクリル酸アルキルエステルモノマー（ａ１）、ヒドロキシ基含有重合性モノマー（ａ２）、アミノ基含有重合性モノマー（ａ３）およびアルコキシシリル基含有重合性モノマー（ａ４）を、ＡＩＢＮ（２，２′−アゾビスイソブチロニトリル）のような重合開始剤の存在下で重合させることによって製造することができる。
【００３３】
本発明においては、上記（メタ）アクリル粒子の含有量は、プライマー組成物の総質量に対して１５質量％以上６０質量％以下であり、３０質量％以上６０質量％以下であることが好ましい。
【００３４】
〔酸成分〕
本発明のプライマー組成物は、上記（メタ）アクリル系ポリマー（Ａ）のアミノ基のイオン化に用いられる酸成分の一部が、組成物中に遊離して含有していてもよい。
【００３５】
〔添加剤〕
本発明のプライマー組成物は、本発明の目的および効果を損なわない範囲で、必要に応じて更に添加剤を含有することができる。
添加剤としては、例えば、上述した（メタ）アクリル系エマルジョン以外のエマルジョン、充填剤、顔料、ブロッキング防止剤、分散安定剤、揺変剤、粘度調節剤、レベリング剤、ゲル化防止剤、光安定剤、老化防止剤、酸化防止剤、紫外線吸収剤、可塑剤、滑剤、帯電防止剤、補強材、難燃剤、触媒、消泡剤、増粘剤、分散剤、有機溶剤などが挙げられる。
【００３６】
〔固形分〕
本発明のプライマー組成物は、固形分が１５質量％以上６０質量％以下であることが好ましく、２０〜６０質量％であることがより好ましく、２０〜５０質量％であることが更に好ましい。
【００３７】
〔製造方法〕
本発明のプライマー組成物の製造方法は特に限定されず、例えば、上述した（メタ）アクリル系エマルジョンおよび酸成分、ならびに、任意成分を混合する方法が挙げられる。
【００３８】
〔用途〕
本発明のプライマー組成物は、下地と防水材とを密着させるプライマー組成物として使用することができる。
防水材としては、例えば、シリコーン系、変成シリコーン系、ウレタン系、ポリサルファイド系、ポリイソブチレン系防水材が挙げられる。なかでも、ウレタン防水材、特に、建築用ウレタン防水材に好適に用いることができる。
また、下地としては、例えば、無機系硬質素材が挙げられ、具体的には、モルタル、ガラス、シリコーンハードコート、セラミック、コンクリート、磁器、金属などが挙げられる。
【００３９】
〔使用方法〕
本発明のプライマー組成物を用いて下地と防水材とを密着させる方法としては、例えば、まず、本発明のプライマー組成物を下地に塗布し、２０〜２８℃の条件下で乾燥させる。本発明のプライマー組成物から形成されるプライマー層は、その中に水が残留していても、下地と防水材との密着性に優れるので、本発明のプライマー組成物を使用する場合、その乾燥時間を短くすることができる。また、プライマーの乾燥時間は２５〜４０分とすることができる。
次に、乾燥後の下地の上に、防水材を設ける。防水材が液状である場合は防水材を上記乾燥後の下地の上に流し込み、防水材がシート状である場合はシートを上記乾燥後の下地の上に敷いて、その後、２５℃、４５％ＲＨの条件下で３〜５日間養生させることによって、下地と防水材とを密着させることができる。
【実施例】
【００４０】
以下に、実施例を挙げて本発明を具体的に説明する。ただし、本発明はこれらに限定されるものではない。
【００４１】
〔（メタ）アクリル系ポリマーの調製〕
下記表１に示す、酸成分および塩基成分以外の各成分を同表に示す量（モル比）で有機溶媒（ＭＥＫ）中に添加し、撹拌機で混合しながら８０℃の条件下でラジカル重合させ、反応開始から５時間後に重合を停止し、（メタ）アクリル系ポリマーを調製した。
【００４２】
下記表１中の各成分の詳細は以下のとおりである。
＜モノマー（ａ１）＞
・ＭＭＡ：メチルメタクリレート（分子量：１００．１）
・２ＥＨＡ：２−エチルヘキシルアクリレート（分子量：１８４．３）
＜モノマー（ａ２）＞
・ＨＥＭＡ：２−ヒドロキシエチルメタクリレート（分子量：１３０．１）
＜モノマー（ａ３）＞
・ＤＭＡＥＭＡ：２−（ジメチルアミノ）エチルメタクリレート（分子量：１５７．２）
・ＤＥＡＥＭＡ：２−（ジエチルアミノ）エチルメタクリレート（分子量：１８５．３）
＜モノマー（ａ４）＞
・ＫＢＥ−５０２：γ−メタクリロキシプロピルメチルジエトキシシラン（分子量：２６０．４、信越化学工業社製）
＜他のモノマー＞
・ＭＭＡ：メチルメタクリレート
＜酸成分＞
・Ｈ３ＰＯ４：リン酸（分子量：９８．０）
・Ｃ６Ｈ７Ｏ３Ｐ：フェニルホスホン酸（分子量：１５８．１）
・ＣＨ３ＣＯＯＨ：酢酸（分子量：６０．１）
＜塩基成分＞
・ＴＥＡ：トリエチルアミン
＜重合開始剤＞
・ＡＩＢＮ：２，２’−アゾビスイソブチロニトリル（分子量：１６４．２）
【００４３】
〔実施例１〜７および比較例１〜５〕
上記のとおり調製された各（メタ）アクリル系ポリマーと、下記表１中の酸成分または塩基成分とを同表に示す量（モル比）で混合し、プライマー組成物を調製した。
ここで、プライマー組成物を調製する際、組成物全体に対する（メタ）アクリル粒子の含有量（質量％）が３０質量％となるように、組成物に適宜蒸留水を添加した。
【００４４】
〔評価〕
＜試験片の調製＞
各プライマー組成物を、被着体であるモルタル（縦５０ｍｍ×横５０ｍｍ、パルテック社製）上に、刷毛を用いて、５０ｇ／ｍ2の膜厚となるように塗布し、２５℃で３時間乾燥させてプライマー層とした。次に、上記プライマー層の上にウレタン防水材（商品名ハマタイト アーバンルーフ ＮＸ、横浜ゴム株式会社製、ウレタン防水材）を厚さ３ｍｍとなるように流し込み、２５℃、４５％相対湿度の条件下で３日間ウレタン防水材を硬化させ、試験片を得た。
【００４５】
＜常態試験（接着性）＞
試験片のウレタン防水材の端部を手でつかみ、２３℃の条件下で、試験片からウレタン防水材を１８０℃の角度で剥離する常態剥離試験を行った。
上記常態剥離試験の結果を下記の評価基準で評価した。結果を下記表１に示す。
試験後の接着界面の破壊形態が全てプライマーの凝集破壊（ＣＦ１００）であった場合、接着性に非常に優れると評価してこれを「Ａ」と表示した。なお「ＣＦ」の後の数値は、接着が破壊した面積全体に対する凝集破壊（ＣＦ）が占める面積の百分率である（以下同様）。
破壊形態がＣＦ８０以上１００未満であった場合、接着性にやや優れると評価してこれを「Ｂ」と表示した。
破壊形態がＣＦ６０以上８０未満であった場合、接着性がやや劣ると評価してこれを「Ｃ」と表示した。
【００４６】
＜耐水試験（耐水接着性）＞
試験片を２５℃の水に１週間浸漬させた後、水中から取り出した。
次いで、試験片のウレタン防水材の端部を手でつかみ、２３℃の条件下で、試験片からウレタン防水材を１８０℃の角度で剥離する耐水剥離試験を行った。
上記耐水剥離試験の結果を下記の評価基準で評価した。結果を下記表１に示す。
耐水試験後の接着界面の破壊形態が全てプライマーの凝集破壊（ＣＦ１００）であった場合、耐水性に非常に優れると評価してこれを「Ａ」と表示した。なお「ＣＦ」の後の数値は、接着が破壊した面積全体に対する凝集破壊（ＣＦ）が占める面積の百分率である（以下同様）。
破壊形態がＣＦ８０以上１００未満であった場合、耐水性にやや優れると評価してこれを「Ｂ」と表示した。
破壊形態がＣＦ６０以上８０未満であった場合、耐水性がやや劣ると評価してこれを「Ｃ」と表示した。
ウレタン防水材が耐水性評価用試験片から容易に剥がれた、又は、破壊形態がＣＦ６０未満であった場合、耐水性が悪いと評価してこれを「Ｄ」と表示した。
【００４７】
【表１】
2018145257.tif 000002
【００４８】
上記表１に示す結果から明らかなように、酸成分として、リン酸類またはホスホン酸類を用いない場合、耐水接着性が劣ることが分かった（比較例１および２）。
また、ヒドロキシ基含有重合性モノマーを用いずに（メタ）アクリル系ポリマーを調製した場合は、接着性および耐水接着性がいずれも劣ることが分かった（比較例３）。
また、アルコキシシリル基含有重合性モノマーを用いずに（メタ）アクリル系ポリマーを調製した場合は、耐水接着性が劣ることが分かった（比較例４）。
また、酸成分に代えて、塩基成分を用いて自己乳化型とした（メタ）アクリル系ポリマーを調製した場合は、耐水接着性が劣ることが分かった（比較例５）。
【００４９】
これに対し、（メタ）アクリロイル基を有する所定の重合性モノマーを重合させ、所定の酸成分を用いて自己乳化型とした（メタ）アクリル系ポリマーからなる（メタ）アクリル粒子を含有する（メタ）アクリル系エマルジョンを配合したプライマー組成物は、接着性および耐水接着性がいずれも良好となることが分かった（実施例１〜７）。